(57)【特許請求の範囲】
【請求項１】
ＣＯ濃度１００ｐｐｍ以下の低濃度ＣＯ含有排ガスを処理する触媒であって、チタン系酸化物を担体とし、少なくとも１種の貴金属元素からなる触媒成分Ａと周期律表第Ｉ〜II族に含まれる少なくとも１種の元素からなる触媒成分Ｂが担持されてなり、硫黄化合物が硫酸根および／または亜硫酸根として触媒の全体量に対して硫黄原子換算百分率で０．０１〜１重量％含まれていることを特徴とする、排ガス処理用触媒。
【請求項２】
前記触媒Ｂ成分がＮａ、Ｌｉ、Ｍｇ、Ｃａよりなる群から選ばれる少なくとも１種の元素である、請求項１に記載の排ガス処理用触媒。
【請求項３】
前記チタン系酸化物が、チタン−ケイ素の複合酸化物またはチタン−タングステン酸化物である、請求項１または２に記載の排ガス処理用触媒。
【請求項４】
ＣＯ濃度１００ｐｐｍ以下の低濃度ＣＯ含有排ガスを処理する方法であって、前記低濃度ＣＯ含有排ガスを、請求項１から３までのいずれかに記載の排ガス処理用触媒と接触させる工程（ａ）を含む、排ガス処理方法。
【発明の詳細な説明】
【０００１】
【発明の属する技術分野】
本発明は、排ガス処理用触媒および排ガス処理方法に関する。詳しくは、ボイラー、ガスタービン、ディーゼルエンジン、ガスエンジンその他の各種燃焼装置等から排出される排ガスに含まれる低濃度ＣＯを効率的に処理する排ガス処理用触媒と、この排ガス処理用触媒を用いた排ガス処理方法とに関する。
【０００２】
【従来の技術】
ボイラー、ガスタービン、ディーゼルエンジン、ガスエンジンなど各種燃焼装置から排出される燃焼排ガス中には、燃焼装置、運転条件などによりそれぞれ異なるが、一般的に未燃燃料由来の揮発性有機化合物、ＣＯやＮＯX、ＳＯXが有害成分として含有されている。これら燃焼装置では、燃焼効率あるいは熱効率を高めるために、また燃焼排ガス中の揮発性有機化合物、ＣＯ、ＮＯXを減じることを目的として、燃焼時における供給空気量を、燃料ガスを完全燃焼させるに必要な理論空気量より多くして燃焼をおこなうことが多い。このような燃焼状態の制御などにより燃焼排ガス中の揮発性有機化合物、ＣＯ、ＮＯXは減少されてきているが、それでもなお、揮発性有機化合物や微量のＣＯが残存しており、このためこれら有害成分を処理する必要があるが、これら燃焼排ガス中には、余剰空気量に対応した多量の酸素および燃焼の結果生成する水蒸気が含まれており、このためその中の揮発性有機化合物や微量ＣＯを酸化して処理するには、これらが含まれていてもなお有効に適用し得る処理触媒および処理方法の開発が必要となる。
【０００３】
これまで、燃料に対して理論空気比に近い条件で燃焼を行う燃焼装置から排出される燃焼排ガスの浄化用としては、この排ガスには酸素はほとんど含まれず、ＮＯX、ＣＯおよび未燃の揮発性有機化合物が含まれているため、例えばＰｔ，Ｒｈ／アルミナ触媒等の三元触媒が用いられ、現に実用化されている。この使用形態としては上記排ガスを約５００〜７００℃の条件下においてＰｔ，Ｒｈ／アルミナ触媒（ハニカム触媒）を通すことにより実施され、これにより排ガス中のＮＯX、ＣＯおよび未燃の揮発性有機化合物を同時に除去するものである。
しかし、この方法で対象とする被処理排ガスは、その由来からして、その中に酸素がほとんど含まれず、しかも処理温度として約５００〜７００℃の条件下において実施することを前提とするため、このＣＯ酸化除去法は、多量の酸素および水蒸気が含まれ、また通常３００〜５００℃程度で排出され、しかも低濃度のＣＯを含有する排ガス中におけるＣＯの酸化処理方法としては直ちに有効に適応することはできない。
【０００４】
また、ガスタービンなどから排出される排ガス中のＣＯは、内燃機関やコークス炉などから排出される排ガス中のＣＯ（数千ｐｐｍ〜数％）と比較して、その濃度は非常に低く希薄であり、１００ｐｐｍ以下であることが多いが、ガス中に含まれているＣＯ濃度が希薄になれば、それだけＣＯの高効率除去は困難なものとなる。
ＣＯ酸化反応は発熱反応であり、排ガス中にＣＯが高濃度で含まれている場合、ＣＯ酸化反応により触媒自体の温度が上昇し、その結果、ＣＯ酸化反応が促進されてＣＯ除去が容易となるが、排ガス中のＣＯ濃度が１００ｐｐｍ以下であるような低濃度である場合、このような効果が期待できない。また、ＣＯ酸化反応は、触媒表面の活性点に気相中のＣＯが拡散、接触して反応が起こると考えられるが、排ガス中のＣＯ濃度が低濃度である場合、拡散が緩慢となり、接触回数が減少し、反応が起こりにくくなる。
【０００５】
すなわち、排ガス中のＣＯ濃度が１００ｐｐｍ以下となるような低濃度のＣＯを高効率で酸化除去するには、上述したような要因に対してもその悪影響を受けずにＣＯ酸化活性を発揮できる触媒である必要がある。
一方、温度３００〜５００℃程度で排出され、酸素や水蒸気を多量に含有する排ガス中の低濃度ＣＯを酸化して無害化する方法としては、例えば、特開平７−２４１４６７、特開平７−２４１４６８号公報に希薄燃焼ガスエンジン排ガス中の低濃度ＣＯ酸化除去方法が記載されている。特開平７−２４１４６７号公報では、希薄燃焼ガスエンジン排ガス中の低濃度ＣＯを酸化して無害化する触媒および方法に係るものであるが、この触媒はハニカム担体に担持した白金／アルミナ触媒であって、かつ白金担持量を１．２〜２．５ｇ／リットルとすることを特徴とするというものである。他方、特開平７−２４１４６８号公報は、希薄燃焼ガスエンジン排ガス中の低濃度ＣＯを酸化して無害化する触媒および方法に係るものであるが、触媒としてハニカム担体に担持した白金−パラジウム／アルミナあるいは白金−ロジウム／アルミナ触媒を使用することを特徴とするというものである。
【０００６】
特開平７−２４１４６７号公報記載の技術では、希薄燃焼ガスエンジンから排出される排ガス中の低濃度ＣＯを長期にわたり安定して有効に酸化、除去するためにはハニカム担体にアルミナとともに担持される白金の担持量を１．２〜２．５ｇ／リットルの範囲とすることが必要であり、白金担持量を１ｇ／リットル以下へと低減させた場合、排ガス中の低濃度ＣＯを長期にわたり安定して有効に酸化、除去することができなかった。また、特開平７−２４１４６８号公報記載の技術では、ハニカム担体に担持した白金／アルミナ触媒を白金−パラジウム／アルミナあるいは白金−ロジウム／アルミナ触媒とすることで特開平７−２４１４６７号公報技術にみられた問題点、すなわち、排ガス中の低濃度ＣＯを長期にわたり安定して有効に酸化、除去するために白金担持量を増加させ、ある特定範囲としなければならないという制限を受けることなく白金担持量を選択できるとしている。しかし、そのためには白金と同類の高価な貴金属であるパラジウムあるいはロジウムを白金とともに担持させる必要があり、貴金属担持量という点では依然として低減されてはいなかった。
【０００７】
貴金属を担持した低濃度ＣＯ除去触媒では、貴金属の担持量を増やせば、触媒機能が向上することが予想されるが、担持量を増やす分だけ貴金属の材料コストが増大し、経済性の劣るものとなる。しかも、排ガス中にＳＯXが含まれる場合には、ＳＯ2→ＳＯ3転化率が高くなって、ＳＯ3による配管腐食などの問題が発生する。加えて、上記公報に開示されている触媒系のように、アルミナを担体として使用した触媒系では、排ガス中のＳＯxにより担体のアルミナの一部が硫酸アルミニウムヘと硫酸塩化し、その変化により触媒性能が経時的に低下するため長期に渡って安定して使用することが困難である。
【０００８】
酸素が還元性物質の完全酸化に必要な量よりも過剰に含まれる燃焼排ガス中のＣＯを除去するＣＯ除去方法としては、例えば、２００１−２１２４３２号公報記載の技術がある。２００１−２１２４３２号公報記載の技術は、酸素が還元性物質の完全酸化に必要な量よりも過剰に含まれる燃焼排ガス中のＣＯを除去するＣＯ除去方法であって、前記燃焼排ガス中のＣＯを酸化銅を含むＣＯ除去触媒を用いてＣＯを酸化して除去するものである。該公報記載の技術においても、燃焼排ガス中に含まれるＳＯxによりもたらされる実使用上の問題点に関する記載はみられないが、酸化銅は排ガス中に含まれるＳＯxによりアルミナと同様、硫酸塩を形成し、その変化により触媒性能が経時的に低下するため長期に渡って安定して使用することが困難である。
【０００９】
【発明が解決しようとする課題】
本発明の課題は、低濃度ＣＯ含有排ガス中のＣＯを長期に渡り安定して高い効率で除去できる低濃度ＣＯ含有排ガス処理用触媒および該排ガス処理用触媒を用いた排ガス処理方法を提供することにある。かつ、触媒材料コストを低く抑えた低濃度ＣＯ除去用触媒を提供することにある。
【００１０】
【課題を解決するための手段】
本発明者が種々の元素に関して検討した結果、排ガス中に含まれている低濃度ＣＯを処理するに際し、チタン系酸化物を担体とし、少なくとも一種の貴金属元素からなる触媒成分Ａを含む触媒、または、該触媒成分Ａと必要に応じてさらに周期律表第Ｉ〜III族に含まれる少なくとも１種の元素からなる触媒成分Ｂをも含む触媒に、さらに触媒の全体量に対して硫黄原子換算百分率で０．０１〜１重量％の硫黄化合物を含有させると、ＳＯ2酸化を低く維持しつつ、排ガス中の低濃度ＣＯ、アセトアルデヒド等の未燃の揮発性有機化合物の除去性能が向上し、かつ、長期間安定して効率良く性能を維持することが可能となることがわかった。通常、硫化水素やメルカプタン等の硫黄含有化合物は、触媒に対して被毒成分となるため、一般的には硫黄分は触媒能を低下させる要因であるとばかり考えられていたが、特定の硫黄化合物、例えば、硫酸根（ＳＯ42-）を含有するようにすれば上記除去性能等が向上する場合があることが判り、さらに詳しく検討したところ、一概に含有量を多くすれば良いとは言えないが、適度な含有量に制御すれば上記除去性能等に非常に優れた触媒となることを見出したのである。
【００１１】
硫黄化合物を、触媒の全体量に対して硫黄原子換算百分率で０．０１〜１重量％含有させることにより、低濃度ＣＯやアセトアルデヒド等の未燃の揮発性有機化合物の除去性能等が向上する理由については、現状では明らかでない部分が多いが、以下のように推測している。チタン酸化物に硫酸根を含有させたものは、チタン酸化物単独ではみられないような強い酸性質が発現することがこれまでに知られており、固体超強酸と呼ばれている。このような事実から推測すると、本願のように触媒の全体量に対して硫黄原子換算百分率で０．０１〜１重量％の硫黄化合物を含有させるとチタン系酸化物に硫黄化合物（硫酸根）が共存することになり、担体であるチタン系酸化物の酸性質などの特性が変化し、このような担体の特性変化が担体に担持される触媒成分の担持状態、電子状態などに影響を及ぼすことで、より好ましい効果をもたらし、その結果、排ガス中の低濃度ＣＯやアセトアルデヒド等の未燃の揮発性有機化合物をより効率良く浄化でき、かつ長期間安定した性能が維持できるようになると推測される。
【００１２】
本発明はこれらの知見に基づいて完成されたものである。
すなわち、本発明にかかる排ガス処理用触媒は、ＣＯ濃度１００ｐｐｍ以下の低濃度ＣＯ含有排ガスを処理する触媒であって、チタン系酸化物を担体とし、少なくとも１種の貴金属元素からなる触媒成分Ａと周期律表第Ｉ〜II族に含まれる少なくとも１種の元素からなる触媒成分Ｂが担持されてなり、硫黄化合物が硫酸根および／または亜硫酸根として触媒の全体量に対して硫黄原子換算百分率で０．０１〜１重量％含まれていることを特徴とする。
また、本発明にかかる排ガス処理方法は、ＣＯ濃度１００ｐｐｍ以下の低濃度ＣＯ含有排ガスを処理する方法であって、前記低濃度ＣＯ含有排ガスを、上記本発明の排ガス処理用触媒と接触させる工程（ａ）を含むことを特徴とする。
【００１３】
【発明の実施の形態】
〔低濃度ＣＯ含有排ガス〕
通常の各種産業装置や設備から排出される低濃度ＣＯ含有排ガスに適用できる。具体的には、ボイラー、ガスタービン、ディーゼルエンジン、ガスエンジン、加熱炉、その他各種工業プロセスの燃焼排ガスが挙げられる。
燃焼排ガスの場合には、燃料由来の成分であるが燃焼されなかった未燃の揮発性化合物が含まれ、環境への悪影響が問題とされている。本発明の排ガス処理触媒は、低濃度ＣＯに加え揮発性化合物を含む排ガスの処理にも有効である。
【００１４】
排ガスは、本発明の排ガス処理触媒による処理工程を行う前に、各種の排ガス処理が施されている場合がある。したがって、前記供給源から排出された段階の排ガスと、本発明の排ガス処理触媒で排ガス処理する段階の排ガスとは、その成分が異なっている場合がある。
本発明は、従来の排ガス処理触媒では効率的な処理が行い難い低濃度ＣＯ含有排ガスに有効である。具体的にはＣＯ濃度が１００ｐｐｍ以下の排ガスに適している。
排ガスは、供給源からの排出条件や排ガス処理を行うまでの履歴によって、温度条件や速度が変わる。
【００１５】
〔触媒材料〕
触媒材料としては、基本的には、通常の排ガス処理触媒と共通する材料の中から選択して使用することができる。
＜担体＞
担体としては、チタン系酸化物を使用する。チタン系酸化物は、Ｔｉのみからなる酸化物（酸化チタン）であってもよいし、Ｓｉ、ＡｌおよびＺｒからなる群より選ばれる少なくとも１種の元素とＴｉとからなる複合酸化物であってもよい。また、このような複合酸化物とＴｉのみからなる酸化物とを混合して使用することもできる。
【００１６】
上記複合酸化物においては、Ｔｉの含有量は、該複合酸化物全体中のＴｉと他の元素との合計モル数に対して５〜９５モル％であることが好ましく、より好ましくは、２０〜９５モル％である。
チタン系酸化物からなる担体は、単に触媒成分を担持する機能を担っているだけでなく、チタン系酸化物担体上に担持される触媒成分の担持状態を低濃度ＣＯの除去に対して好適な状態に保ち、その排ガス処理機能を高める働きに寄与している。その結果、触媒成分の担持量を増加させることなく高いＣＯ除去性能が得られる。また、従来から使用されてきたアルミナ担体などと違い、チタン系酸化物は、排ガス中にＳＯxが含まれている場合などにおいても、その影響を受けることがほとんどなく、ＳＯxに対する耐性が高く、硫酸塩などの形成がなく好適である。
【００１７】
特に、Ｔｉ−Ｓｉ複合酸化物を用いると、ＳＯ2酸化率が低く、かつ、排ガス浄化性能に優れるものが得られるので好ましい。
担体の製造は、通常の触媒材料となる金属酸化物からなる担体の製造技術が適用される。Ｔｉ−Ｓｉ複合酸化物の調製も、通常のＴｉ−Ｓｉ複合酸化物と同様の手段が採用でき、特開昭５３−１４６９９１号公報、特願２０００−９９５９３号の明細書等などに開示された技術や、硫酸チタンのような可溶性チタン化合物の溶液にシリカゾルを添加した混合溶液を熱加水分解して得られた固体生成物を水洗、乾燥後、５００〜８００℃で焼成する技術などが挙げられる。特に、本願特許出願人が先に特許出願している特願２０００−９９５９３号の明細書等に開示された技術が、好ましい技術として挙げられる。
【００１８】
担体となる金属酸化物を供給する原料として、予め用意された金属酸化物をそのまま使用するほかに、焼成によって酸化物を生成する材料が使用できる。具体的には、無機および有機のいずれの化合物でもよく、例えば、所定の金属を含む水酸化物、アンモニウム塩、アンミン錯体、シュウ酸塩、ハロゲン化物、硫酸塩、硝酸塩、炭酸塩、アルコキシドなどを用いることができる。
＜触媒成分Ａ＞
触媒成分Ａとして、貴金属元素が使用できる。具体的には、たとえば、Ｐｔ、Ｐｄ、Ｒｈ、Ｒｕ、ＩｒおよびＡｕ等が使用できる。
【００１９】
触媒成分Ａの供給原料としては通常の触媒製造などに利用されている材料が使用できる。倶体的には、硝酸塩、ハロゲン化物、アンモニウム塩、アミン錯体、水酸化物などが挙げられる。
担体への触媒成分Ａの担持手段としては、基本的には通常の貴金属担持金属酸化物触媒と共通する手段が採用できる。担体に触媒成分Ａを担持させる処理工程では、触媒成分Ａを担体の表面から内部方向にかけて均等に担持せることもできるし、担体の外表面近傍に偏在させて担持させることもできるが、担体の外表面近傍に触媒成分Ａを偏在させて担持させることが好ましい。
【００２０】
高い空間速度（ＳＶ）で触媒と排ガスを接触させて排ガス中の低濃度ＣＯを除去するような場合、触媒による浄化作用はその大部分が、触媒の表層部分で起こっていると考えられる。このような場合、排ガスが接触する触媒表層部分に触媒成分Ａを偏在させて担持させておくことで、触媒による排ガスの処理効率が高まるからである。
触媒成分Ａの担持量は、材料の組み合わせや担持処理の条件などによっても異なるが、通常は、触媒の全体量に対して触媒成分Ａを０．０５〜２．０重量％の範囲、好ましくは０．０１〜１．０重量％の範囲で用いる。触媒成分Ａの担持量が少なすぎると触媒活性が低くなる。触媒成分Ａの担持量が多すぎても、活性向上に対する効果は望めず、経済性を損なうのみであるからである。
【００２１】
触媒成分Ａは、通常、粒子の形態で担体に担持される。触媒成分Ａの粒径としては、平均粒子径３０ｎｍ以下のものが好ましく、さらに好ましくは２０ｎｍ以下である。触媒成分Ａの粒子径が小さく、高分散化された状態であるほど、活性が高くなる。
＜触媒成分Ｂ＞
触媒成分Ｂとして、周期律表第Ｉ〜III族に含まれる少なくとも一種の元素が使用できる。具体的には、たとえば、Ｎａ、Ｌｉ、Ｍｇ、Ｃａ、ＹおよびＬａ等が挙げられる。
【００２２】
触媒成分Ｂの供給原料としては、特に限定はされず、通常の触媒製造などに利用されている１種または２種以上の材料が使用できるが、好ましくは有機酸塩、アルコキシド、有機金属錯体など分子中に有機酸などの有機成分を含んでいるものを例示することができる。
触媒成分Ｂの担持方法も、特に限定はされず、通常の触媒製造に利用されている方法にて担持させることができる。
触媒成分Ｂの担持量は、触媒の全体量に対して０．０１〜２０重量％の範囲、好ましくは０．１〜１０重量％の範囲である。触媒成分Ｂの担持量が少なすぎるとその効果が得られず、上記範囲を超えて担持量を増加させても、活性向上に対する効果は望めず、逆に活性を低下させることもある。
【００２３】
担持順序に関しても特に限定されない。触媒成分Ａを担持した後に触媒成分Ｂを担持してもよいし、また、触媒成分Ａを担持する前に触媒成分Ｂを担持してもよいし、触媒成分Ａと触媒成分Ｂを同時に担持してよいが、触媒成分Ａと触媒成分Ｂを同時に担持するのが好ましい。
＜硫黄化合物＞
硫黄化合物としては、硫酸根および亜硫酸根が挙げられる。硫黄化合物は、１種のみ用いてもよいし、２種を混合して使用してもよい。上記硫黄化合物を触媒成分として含有することで、排ガス中の低濃度ＣＯやアルデヒド類当の未燃の揮発性有機化合物をより効率よく浄化することができる。
【００２４】
硫黄化合物の供給原料としては、硫酸、亜硫酸、硫酸アンモニウム、亜硫酸アンモニウム、硫酸水素アンモニウム、亜硫酸水素アンモニウムを使用することができる。
触媒に硫黄化合物を含有させる方法としては、特に限定されないが、たとえば、担体であるチタン系酸化物を任意の形状に成形する工程において上記硫黄化合物を添加して成形してもよいし、チタン系酸化物を製造する際に硫酸塩からなる出発原料を使用して硫黄化合物が含有されるようにすることもできる。また、通常の触媒製造に用いられている手段と同様に、チタン系酸化物からなる担体を硫黄化合物の供給原料を含む水溶液に浸漬して硫黄化合物を含有させることもできる。
【００２５】
担持順序に関しても、特に限定されないが、触媒成分Ａ、触媒成分Ｂを担持する前にチタン系酸化物に硫黄化合物を含有させるのが好ましい。
担体中での硫黄化合物の含有形態としては、特に限定されないが、担体中に均一に分散されて含有されていてもよいし、含有濃度に濃度勾配を有するような含有形態、たとえば、担体表面付近での含有量が多く、内部方向にかけて含有量が少なくなるような形態であってもよい。
硫黄化合物の含有量としては、触媒の全体量に対して硫黄原子換算百分率で０．０１〜１．０重量％の範囲が好ましく、より好ましくは０．０５〜０．７５重量％、より好ましくは０．１〜０．５重量％の範囲である。硫黄化合物の含有量が０．０１重量％未満であると、硫黄化合物含有による十分な効果が発現せず、また、硫黄化合物の含有量が１．０重量％より多いと、活性成分に対して被毒成分となって逆に活性を低下させるので好ましくない。
【００２６】
＜触媒成分Ｃ：その他触媒成分＞
触媒成分Ａおよび硫黄化合物、または、触媒成分Ａ、触媒成分Ｂおよび硫黄化合物を含む触媒に、Ｖ、Ｗ、Ｍｏ、Ｃｕ、Ｍｎ、Ｎｉ、Ｃｏ、ＣｒおよびＦｅよりなる群から選ばれる少なくとも１種の元素（触媒成分Ｃ）を、さらに含有させることができる。これら触媒成分Ｃが加わることで、低濃度ＣＯ排ガスに対する処理効率がさらに向上したり、脱硝機能を付与させたりすることができる。
触媒成分Ｃの供給原料としては、特に限定されず、通常の触媒製造に利用されている１種または２種以上の材料を使用することができる。担持方法に関しても、特に限定されず、通常の触媒製造に利用されている方法にて触媒へ担持させることができる。担持順序に関しても、特に限定されないが、触媒成分Ａおよび硫黄化合物を含む触媒の場合は、触媒成分Ａと触媒成分Ｃを同時に担持する、または、触媒成分Ａを担持した後に触媒成分Ｃを担持することが好ましい。触媒成分Ａ、触媒成分Ｂおよび硫黄化合物を含む触媒の場合は、触媒成分Ａおよび触媒成分Ｂと触媒成分Ｃとを同時に担持する、または、触媒成分Ａと触媒成分Ｂとを担持した後に触媒成分Ｃを担持することが好ましい。なお、触媒成分Ｂ、Ｃは、触媒成分Ａと同様に触媒の表面に偏在させていてもよいし、偏在させなくてもよい。
【００２７】
チタン系酸化物担体に種々の供給原料から所定の担持量となるように触媒成分を担持した後、乾燥および焼成処理を行い、触媒を調製することができる。乾燥は、通常、空気雰囲気下、窒素雰囲気下あるいはこれらのガスの流通下で、５０〜２００℃の温度範囲にて、１〜２４時間処理して行うことができる。焼成は、２００〜９００℃の温度範囲にて、１〜１０時間熱処理して行うことができる。通常、空気雰囲気下あるいは空気流通下にて行うが、空気に代えて窒素または水素などの還元性ガスを含んだガスを用いることもできる。
触媒成分を担持させた担体からなる触媒は、微細な細孔を有する多孔質構造である。細孔の量によって、排ガスの流通や触媒成分粒子の担持に影響を与える。通常は、全細孔容積が０．２〜０．８ｃｍ3／ｇ（水銀圧入法）の範囲が適切である。細孔容積が少な過ぎると、触媒活性が低くなるおそれがあり、細孔容積が多過ぎると、触媒の機械的強度が低くなるおそれがある。
【００２８】
触媒の比表面積も、性能に影響を与える。通常、比表面積３０〜２５０ｍ2／ｇ（ＢＥＴ法）の範囲が採用され、４０〜３００ｍ2／ｇが好ましく、４０〜２００ｍ2／ｇがより好ましい。比表面積が小さ過ぎると、触媒活性が十分でなくなるおそれがあり、比表面積が大き過ぎると、触媒活性はそれほど向上しないのに、触媒被毒成分の蓄積が増加したり触媒寿命が低下したりするなどの弊害が生じるおそれがある。
〔触媒の使用形態〕
触媒形状については、特に制限はなく、ハニカム状、板状、網状、円柱状、円筒状、波状（コルゲート）状、パイプ状、ドーナツ状等多様な形状にて使用できる。なお、上記のように多様な形状を有する触媒体は、例えば、チタン系酸化物粉体を押出し成形機などを用いて所望の形状とした後、触媒成分を担持させたような触媒組成物のみからなる一体成形体であってもよいし、また、所望の形状を有する非吸水性の耐熱基材上にチタン系酸化物を塗布して、コートし、次いで触媒成分を担持させたものであってもよい。非吸水性の耐熱基材としては、例えば、ステンレス鋼などの金属やコージェライト、ムライト、ＳｉＣ等のセラミックス、繊維状セラミックスを紙状素材に抄造したセラミックペーパーなどを、ハニカム状、板状、網状、円柱状、円筒状、波板（コルゲート）状、パイプ状、ドーナツ状、格子状、プレート状（波状プレートを複数積み重ねて隣合うプレート同士の間に空間を設けるようにしてなる形状）、波状等の形状に加工したものを例示することができる。
【００２９】
触媒は、通常、金属などで構成された容器状の触媒反応器に収容して使用される。触媒反応器には、排ガスの導入口と排出口が設けられ、内部に収容された触媒に排ガスが効率的に接触できるような構造を備えておく。
〔排ガス処理方法〕
基本的には、通常の貴金属担持金属酸化物触媒を用いた排ガス処理技術が適用される。
通常は、触媒が収容された触媒反応器を、排ガスなどの排出経路の途中に設置しておく。排ガスが触媒反応器を通過する際に、触媒の表面と接触することで、所定の触媒作用を受ける。
【００３０】
本発明の触媒は、排ガスに含まれる低濃度ＣＯと未燃の揮発性有機化合物とを同時に処理することができる。
燃焼排ガスの温度や空間速度などの条件を適切に設定することで、触媒による排ガス処理の効率が向上する。例えば、ガス温度２５０℃〜５００℃、空間速度３０，０００Ｈ-1〜１，０００，０００Ｈ-1の燃焼排ガスを処理することが好ましい。より好ましくは、ガス温度３００℃〜４５０℃が採用でき、空間速度５０，０００Ｈ-1〜５００，０００Ｈ-1が採用できる。さらに、ＬＶ＝０．１ｍ／ｓ（Ｎｏｒｍａｌ）以上、あるいは、ダスト１０ｍｇ／ｍ3（Ｎｏｒｍａｌ）以下の処理条件が好ましい。
【００３１】
本発明の触媒による排ガス処理工程の、前や後に、別の排ガス処理工程を組み合わせることもできる。別の排ガス処理工程としては、本発明の触媒では処理し難い成分を効率的に処理できる工程が好ましい。例えば、脱硝触媒による排ガス処理工程を、本発明の触媒による排ガス処理工程と組み合わせれば、脱硝触媒で窒素酸化物を効率的に処理することができる。一方、本発明の触媒による排ガス処理工程で、さらに低濃度ＣＯおよび未燃の揮発性有機化合物をも効率的に処理することが可能になる。
上記の脱硝触媒による排ガス処理技術として、本件特許出願人が先に特許出願している特開平１０−２３５２０６号公報に開示された技術が適用できる。この技術で使用する脱硝触媒は、触媒成分ａ（チタン酸化物）と、触媒成分ｂ（バナジウムまたはタングステンからなる金属の酸化物）とを組み合わせ、触媒成分ａに触媒成分ｂを担持させた構造を有する。
【００３２】
特公昭６３−１４６９９１号公報、特開昭６２−６５７２１号公報、特公平６−４１２６号公報などに記載された公知の排ガス処理方法を、本発明の排ガス処理方法と組み合わせることもできる。
本発明では、排ガス中に含まれる低濃度ＣＯを処理する触媒として、チタン系酸化物を担体とし、少なくとも１種の貴金属元素からなる触媒成分Ａが担持されてなり、硫黄化合物が触媒の全体量に対して硫黄原子換算百分率で０．０１〜１重量％含まれている触媒を用いているので、非常に高い触媒活性が得られ、かつＳＯ2酸化の抑制、耐ＳＯx性および耐熱性の向上が図られ長期間にわたり安定して高い処理効率を維持できる。その結果、ガスタービンなどから排出される大風量の低濃度ＣＯ含有排ガスを処理する方法として、非常に有効な方法となる。
【００３３】
次に、本発明の排ガス処理触媒を具体的に製造し、その性能を評価した結果について説明する。
【００３４】
【実施例】
〔触媒の製造〕
＜参考例１＞
担体となるＴｉ−Ｓｉ複合酸化物の調製：
１５重量％アンモニア水３９０リットルにスノーテックス−２０（日産化学（株）製シリカゾル、約２０重量％のＳｉＯ２含有）３５．５ｋｇを加え、攪拌、混合した後、硫酸チタニルの硫酸溶液（ＴｉＯ２として７０ｇ／リットル、硫酸濃度３１０ｇ／リットル）５４０リットルを攪拌しながら徐々に滴下した。得られたゲルを３時間放置した後、ろ過して生成物を回収した。次いで、ろ過回収された生成物を２５℃水中に分散させ、１５分間攪拌することにより水洗した。この水洗工程を３回繰り返した。水洗工程後の生成物はろ別・回収し、続いて１５０℃で１０時間乾燥後、５００℃で３時間焼成し、更にハンマーミルを用いて粉砕し、粉体を得た。得られた粉体のＸ線回折チャートではＴｉＯ２やＳｉＯ２の明らかな固有ピークは認められず、ブロードな回折ピークによって非晶質な微細構造を有するチタンとケイ素との複合酸化物（Ｔｉ−Ｓｉ複合酸化物）であることが確認された。
【００３５】
ハニカム成形体の製造：
上記Ｔｉ−Ｓｉ複合酸化物２０ｋｇに成形助剤として澱粉４００ｇを加えて混合し、ニーダーで混練した後、押し出し成形機で、外形８０ｍｍ角、目開き２．１ｍｍ、肉厚０．４ｍｍ、長さ５００ｍｍのハニカム状に成形した。次いで、８０℃で乾燥した後、４５０℃で５時間空気雰囲気下で焼成することにより、ハニカム成形体を得た。
触媒成分の担持による触媒の製造：
ハニカム成形体を、ジニトロジアミン白金水溶液に含浸したあと、乾燥させた。次いで、４５０℃で２時間、空気雰囲気下で焼成して触媒Ａを得た。
【００３６】
得られた触媒Ａの組成を分析したところ、Ｔｉ−Ｓｉ複合酸化物：Ｓ：Ｐｔ＝９９．４：０．５：０．１（重量比）であった。
なお、触媒組成の分析は、蛍光Ｘ線分析により行った。具体的には下記条件にて行った。
分析装置：（株）リガク製のＲＩＸ２０００
分析時の試料雰囲気：真空
試料スピン速度：６０ｒｐｍ
Ｘ線源：Ｒｈ管球
＜参考例２＞
１．１重量％アンモニア水６００リットルを撹拌しながら、これに塩化チタン水溶液（ＴｉＯ２として２００ｇ／リットル）４８リットルを少しずつ滴下した。得られた沈殿物を２５℃水中に分散させ、１５分間撹拌して水洗した。この水洗工程を３回繰り返した。
水洗後の生成物は、ろ別回収し、続いて１００℃で１２時間乾燥し、さらに４５０℃で３時間焼成し、さらにハンマーミルを用いて粉砕してチタン酸化物からなる粉体を得た。この粉体２０ｋｇに２５重量％硫酸アンモニウム水溶液２ｋｇと成形助剤として澱粉４００ｇを加えて混合し、ニーダーで混練した後、押し出し成形機で外形８０ｍｍ角、目開き２．１ｍｍ、肉厚０．４ｍｍ、長さ５００ｍｍのハニカム状に成形した。次いで、８０℃で乾燥した後、４５０℃で５時間、空気雰囲気下で焼成し、ハニカム成形体を得た。ハニカム成形体を塩化白金酸水溶液に含浸した後、乾燥し、４５０℃で２時間空気雰囲気下で焼成して触媒Ｂを得た。
【００３７】
触媒Ｂの組成を参考例１と同様の方法により分析したところ、ＴｉＯ２：Ｓ：Ｐｔ：＝９９．３：０．６：０．１（重量比）であった。
＜実施例１＞
参考例１において、ジニトロジアミン白金水溶液の代わりに、ヘキサアンミン白金水酸塩と酢酸マグネシウムとの混合溶液を用いた以外は、参考例１と同様の工程で、触媒Ｃを得た。
触媒Ｃの組成を参考例１と同様の方法により分析したところ、Ｔｉ−Ｓｉ複合酸化物：Ｓ：Ｍｇ：Ｐｔ＝９８．４：０．５：１：０．１（重量比）であった。
【００３８】
＜実施例２＞
参考例１と同様にして得られたゲルを３時間放置した後、ろ過して生成物を回収した。
次いで、ろ過回収された生成物を、５０℃水中に分散させ、１５分間撹拌して水洗した。
この水洗工程を３回繰り返した。次に、参考例１と同様の乾燥、焼成、粉砕を行い、粉体を得た。この粉体２０ｋｇに成形助剤として澱粉４００ｇを加えて混合し、ニーダーで混練した後、押出し成形機で参考例１と同じ形状のハニカム体に成形し、参考例１と同様の乾燥、焼成を行い、ハニカム成形体を製造した。次いで、ハニカム成形体をヘキサアンミン白金水酸塩と酢酸マグネシウムとの混合溶液に含浸した後、乾燥し、４５０℃で２時間、空気雰囲気下で焼成して触媒Ｄを得た。
【００３９】
触媒Ｄの組成を参考例１と同様の方法により分析したところ、Ｔｉ−Ｓｉ複合酸化物：Ｓ：Ｍｇ：Ｐｔ＝９８．６：０．２：１：０．１（重量比）であった。
＜実施例３＞
実施例１において、水洗工程を３回行うことに代えて水洗工程を１回しか行わなかったこと以外は、実施例１と同様の工程で、触媒Ｅを得た。
触媒Ｅの組成を参考例１と同様の方法により分析したところ、Ｔｉ−Ｓｉ複合酸化物：Ｓ：Ｍｇ：Ｐｔ＝９８．０：０．９：１：０．１（重量比）であった。
【００４０】
＜実施例４＞
実施例２と同様にして得た粉体２０ｋｇに、２０重量％硫酸水素アンモニウム水溶液２．６ｋｇと成形助剤として澱粉４００ｇを加えて混合し、ニーダーで混練した後、押出し成形機で参考例１と同じ形状のハニカム体に成形し、参考例１と同様の乾燥、焼成を行い、ハニカム成形体を製造した。次いで、ハニカム成形体をヘキサアンミン白金水酸塩と酢酸マグネシウムとの混合溶液に含浸した後、乾燥し、４５０℃で２時間、空気雰囲気下で焼成して触媒Ｆを得た。
触媒Ｆの組成を参考例１と同様の方法により分析したところ、Ｔｉ−Ｓｉ複合酸化物：Ｓ：Ｍｇ：Ｐｔ＝９８．０：０．９：１：０．１（重量比）であった。
【００４１】
＜実施例５＞
実施例２と同様にして製造したハニカム成形体を、４．３重量％硫酸水溶液に浸漬した後、乾燥し、４００℃で２時間、空気雰囲気下で焼成した。次いで、ヘキサアンミン白金水酸塩と酢酸マグネシウムとの混合溶液に含浸した後、乾燥し、４５０℃で２時間、空気雰囲気下で焼成して触媒Ｇを得た。
触媒Ｇの組成を参考例１と同様の方法により分析したところ、Ｔｉ−Ｓｉ複合酸化物：Ｓ：Ｍｇ：Ｐｔ＝９８．０：０．９：１：０．１（重量比）であった。
＜実施例６＞
メタタングステン酸アンモニウム水溶液（ＷＯ３として５０重量％含有）３．３ｋｇと２５重量％アンモニア水１１０ｋｇと水２．２ｋｇとを混合した液に、硫酸チタニルの硫酸水溶液（ＴｉＯ２として７０ｇ／リットル、硫酸濃度３１０ｇ／リットル）２１５リットルを良く攪拌しながら徐々に滴下して、ゲル状生成物を得た。さらに、参考例１と同様の水洗、乾燥、焼成、粉砕を行うことにより、チタン−タングステン酸化物粉体（Ｔｉ−Ｗ酸化物粉体）を作製し、このＴｉ−Ｗ酸化物粉体を用いて参考例１と同じ形状のハニカム成形体を作製した。
【００４２】
このハニカム成形体を、硝酸パラジウムと酢酸カリウムとの混合溶液に浸漬した後、参考例１と同様の乾燥、焼成を行うことにより、触媒Ｈを得た。
触媒Ｈの組成を参考例１と同様の方法により分析したところ、Ｔｉ−Ｗ酸化物：Ｓ：Ｋ：Ｐｄ＝９８．３：０．６：１：０．１（重量比）であった。
＜比較例１＞
参考例１と同様にして得られたゲルを３時間放置した後、ろ過して生成物を回収した。
次いで、ろ過回収された生成物を２５℃水中に分散させ、５分間撹拌して水洗した。この水洗工程を１回実施した。水洗工程を前記のように変更した以外は参考例１と同様にして、触媒Ｉを得た。
【００４３】
触媒Ｉの組成を参考例１と同様の方法により分析したところ、Ｔｉ−Ｓｉ複合酸化物：Ｓ：Ｐｔ＝９６．７：２．２：０．１（重量比）であった。
＜比較例２＞
テトラエチルオルトシリケート（９９％、アルドリッチ社製）１０．５ｋｇとチタニウム（IV）イソプロポキシド（９７％、アルドリッチ社製）５８．５ｋｇを室温で１００リットルの２−プロパノールに加え、攪拌して充分に混合した。得られた混合溶液に水１１リットルを２時間かけて滴下した。滴下終了後、さらに室温で５時間攪拌して白色の生成物を得た。この生成物をろ過し、１００℃で１０時間乾燥後、空気雰囲気下で５００℃で焼成し、更にハンマーミルを用いて粉砕し、粉体を得た。得られた粉体のＸ線回折チャートではＴｉＯ２やＳｉＯ２の明らかな固有ピークは認められず、ブロードな回折ピークによって非晶質な微細構造を有するチタンとケイ素との複合酸化物（Ｔｉ−Ｓｉ複合酸化物）であることが確認された。
【００４４】
このＴｉ−Ｓｉ複合酸化物を用いて参考例１と同様の工程で参考例１と同じ形状構造のハニカム成形体を製造し、担体として使用した。
このハニカム成形体を、ヘキサアンミン白金水酸塩溶液に含浸した後、同様の乾燥、焼成を行うことにより、触媒Ｊを得た。
触媒Ｊの組成を参考例１と同様の方法により分析したところ、Ｔｉ−Ｓｉ複合酸化物：Ｐｔ＝９９．９：０．１（重量比）であった。
＜比較例３＞
市販のアルミナ粉体（商品名：ＰＵＲＡＬＯＸ  ＮＧａ−１５０、ＳＡＳＯＬ社製）を用いた以外は、参考例１と同様の工程で、触媒Ｋを得た。
【００４５】
触媒Ｋの組成を参考例１と同様の方法により分析したところ、Ａｌ２Ｏ３：Ｐｔ＝９９．９：０．１（重量比）であった。
〔性能評価〕
各参考例、実施例および比較例で得られた触媒を用いて、以下の性能評価試験を行った。
＜ＣＯ、アセトアルデヒド除去試験＞
試験条件：
排ガス組成
＝ＣＯ：２５ｐｐｍ、ＣＨ３ＣＨＯ：２０ｐｐｍ、ＳＯ２：３０ｐｐｍ、Ｏ２：１０％、Ｈ２Ｏ：８％、Ｎ２：バランス
ガス温度＝３２０℃
空間速度（ＳＴＰ）＝７５０００Ｈｒ−１
ＣＯ除去率算出式：
ＣＯ除去率（％）＝
〔（反応器入口ＣＯ濃度）−（反応器出口ＣＯ濃度）〕
／（反応器入口ＣＯ濃度）×１００
アセトアルデヒド除去率算出式：
アセトアルデヒド除去率（％）＝
〔（反応器入口アセトアルデヒド濃度）
−（反応器出口アセトアルデヒド濃度）〕
／（反応器入口アセトアルデヒド濃度）×１００
＜試験結果＞
上記性能評価試験の結果を、表１に示す。
【００４６】
【表１】
0004071516.tif 000002
【００４７】
以上の結果、各参考例および実施例では、比較例１および２に比べて、ＣＯ除去率およびアセトアルデヒド除去率のいずれについても優れた性能が発揮できることが確認された。
＜連続耐久性試験＞
実施例１および比較例３で得られた触媒に対して、以下の条件で連続耐久性試験を行い、試験開始初期と８００時間後のＣＯ除去率を測定した。その結果を表２に示す。
試験条件：
排ガス組成
＝ＣＯ：２５ｐｐｍ、ＳＯ２：３０ｐｐｍ、Ｏ２：１０％、Ｈ２Ｏ：８％、Ｎ２：バランス
ガス温度＝３２０℃
空間速度（ＳＴＰ）＝７５０００Ｈｒ−１
耐久時間＝８００時間
ＣＯ除去率算出式：
ＣＯ除去率（％）＝
〔（反応器入口ＣＯ濃度）−（反応器出口ＣＯ濃度）〕
／（反応器入口ＣＯ濃度）×１００
【００４８】
【表２】
0004071516.tif 000003
【００４９】
【発明の効果】
本発明の排ガス処理触媒を用いれば、多量の酸素や水蒸気の存在下でも低濃度のＣＯや揮発性有機化合物を効率よく除去することができる。
具体的には、本発明の排ガス処理触媒は、触媒成分として、チタン系酸化物を担体とし、硫黄化合物を前記特定の割合で含有し、さらに前記触媒成分Ａ、または前記触媒成分Ａと前記触媒成分Ｂを含有していることによって排ガス処理性能が向上する。また、運転時に問題となるＳＯ2酸化率を抑制できるとともに、ＳＯxに対して十分な耐久性を有しているので、長期間にわたり安定して高い処理効率を維持することが可能となる。